(57)【要約】【課題】溶媒として極性の低いものを用いる場合において、高濃度の有機金属錯体溶液を製造する方法を提供すること。【解決手段】有機金属錯体溶液の製造方法であって、有機金属錯体と、アルキルアルミニウム化合物と、２０℃における比誘電率が１０以下の低極性溶媒とを接触させる接触工程を有し、前記接触工程において、前記有機金属錯体は、金属原子換算で、前記有機金属錯体溶液１Ｌ当たり１．０×１０-4ｍｏｌ以上となる量で用いられ、前記アルキルアルミニウム化合物は、アルミニウム原子換算で、前記有機金属錯体中の金属原子とのモル比（アルミニウム原子／金属原子）で１〜５００となる量で用いられる有機金属錯体溶液の製造方法。【選択図】なし【特許請求の範囲】
【請求項１】
有機金属錯体溶液の製造方法であって、
有機金属錯体と、アルキルアルミニウム化合物と、２０℃における比誘電率が１０以下の低極性溶媒とを接触させる接触工程を有し、
前記接触工程において、前記有機金属錯体は、金属原子換算で、前記有機金属錯体溶液１Ｌ当たり１．０×１０-4ｍｏｌ以上となる量で用いられ、前記アルキルアルミニウム化合物は、アルミニウム原子換算で、前記有機金属錯体中の金属原子とのモル比（アルミニウム原子／金属原子）で１〜５００となる量で用いられる有機金属錯体溶液の製造方法。
【請求項２】
前記有機金属錯体が、金属原子にハロゲン原子または炭化水素基が結合した化学構造を含む有機金属錯体である請求項１に記載の有機金属錯体溶液の製造方法。
【請求項３】
前記有機金属錯体がオレフィン重合触媒用の遷移金属錯体である請求項１または２に記載の有機金属錯体溶液の製造方法。
【請求項４】
請求項３に記載の製造方法によって有機金属錯体溶液を調製する溶液調製工程、および
前記有機金属錯体溶液を用いてオレフィンを重合する重合工程
を含むオレフィン重合体の製造方法。
【発明の詳細な説明】
【技術分野】
【０００１】
本発明は、有機金属錯体溶液の製造方法、およびオレフィン重合体の製造方法に関する。
【背景技術】
【０００２】
有機金属錯体は、化学反応における触媒などとして幅広く利用されている。たとえば、特許文献１および２には、ヘプタン、トルエン等の溶媒中で、有機金属錯体である[ビス(4-メトキシフェニル)メチレン(η5-シクロペンタジエニル)(η5-2,3,6,7-テトラメチルフルオレニル)]ハフニウムジクロリド（０．０５〜０．３μｍｏｌ／Ｌ程度）およびトリイソブチルアルミニウム等の存在下でエチレンの共重合が行われたことが記載されている。
【０００３】
有機金属錯体は、極性の低い溶媒には難溶であることが多い。
このため、有機金属錯体を溶液反応プロセスにおいて触媒、基質（反応物）、添加剤等として用いる場合に、溶媒として極性の低いものしか使用できないなどの制限があると、溶液中の有機金属錯体濃度を高めることができず、これらの用途において所望の機能が十分に発揮されないことがあった。
【先行技術文献】
【特許文献】
【０００４】
【特許文献１】国際公開第２０１５／１２２４１４号
【特許文献２】国際公開第２０１５／１２２４１５号
【発明の概要】
【発明が解決しようとする課題】
【０００５】
上述した従来技術における問題点に鑑み、本発明は、溶媒として極性の低いものを用いる場合において、高濃度の有機金属錯体溶液を製造する方法を提供することを目的としている。
【課題を解決するための手段】
【０００６】
本発明者らは、鋭意研究した結果、溶媒として極性の低いものを使用する場合であっても、アルキルアルミニウム化合物を添加することにより、有機金属錯体を溶解させることができ、以って高濃度の有機金属錯体溶液を製造できることを見い出し、この知見に基づき本発明を完成させた。
本発明は、以下の［１］〜［４］に関する。
【０００７】
［１］
有機金属錯体溶液の製造方法であって、
有機金属錯体と、アルキルアルミニウム化合物と、２０℃における比誘電率が１０以下の低極性溶媒とを接触させる接触工程を有し、
前記接触工程において、前記有機金属錯体は、金属原子換算で、前記有機金属錯体溶液１Ｌ当たり１．０×１０-4ｍｏｌ以上となる量で用いられ、前記アルキルアルミニウム化合物は、アルミニウム原子換算で、前記有機金属錯体中の金属原子とのモル比（アルミニウム原子／金属原子）で１〜５００となる量で用いられる有機金属錯体溶液の製造方法。
【０００８】
［２］
前記有機金属錯体が、金属原子にハロゲン原子または炭化水素基が結合した化学構造を含む有機金属錯体である前記［１］に記載の有機金属錯体溶液の製造方法。
【０００９】
［３］
前記有機金属錯体がオレフィン重合触媒用の遷移金属錯体である前記［１］または［２］の有機金属錯体溶液の製造方法。
【００１０】
［４］
前記［３］の製造方法によって有機金属錯体溶液を調製する溶液調製工程、および
前記有機金属錯体溶液を用いてオレフィンを重合する重合工程
を含むオレフィン重合体の製造方法。
【発明の効果】
【００１１】
本発明の製造方法によれば、溶媒として極性の低いものを用いる場合において、高濃度の有機金属錯体溶液を製造することができる。
【発明を実施するための形態】
【００１２】
［有機金属錯体溶液の製造方法］
本発明の有機金属錯体溶液の製造方法は、有機金属錯体と、アルキルアルミニウム化合物と、低極性溶媒とを接触させる接触工程を有することを特徴としている。
【００１３】
＜有機金属錯体＞
前記有機金属錯体としては、特に制限はなく、たとえばオレフィン重合用触媒に用いられる遷移金属錯体が挙げられる。
オレフィン重合用触媒に用いられる遷移金属錯体としては、たとえば以下の遷移金属錯体（１）〜（９）が挙げられる。
【００１４】
（遷移金属錯体（１））
遷移金属錯体（１）は、下記一般式［A1］で表される化合物である。
【００１５】
【化１】
2018165309.tif 000002
【００１６】
〈Ｒ1〜Ｒ8〉
式［A1］中、Ｒ1、Ｒ2、Ｒ3、Ｒ4、Ｒ5、Ｒ6、Ｒ7およびＲ8は、それぞれ独立に水素原子、炭化水素基、ハロゲン含有基、酸素含有基、窒素含有基、ホウ素含有基、硫黄含有基、リン含有基、ケイ素含有基、ゲルマニウム含有基、およびスズ含有基から選ばれ、同一でも互いに異なっていてもよく、隣接する基が互いに結合して環を形成していてもよい。
【００１７】
炭化水素基としては、たとえば、アルキル基、シクロアルキル基、アルケニル基、アリール基およびアリールアルキル基が挙げられる。アルキル基としては、たとえばメチル基、エチル基、ｎ−プロピル基、イソプロピル基、ｎ−ブチル基、イソブチル基、ｓ−ブチル基、ｔ−ブチル基、ｎ−ペンチル基、ネオペンチル基、ｎ−ヘキシル基、ｎ−オクチル基、ノニル基、ドデシル基およびエイコシル基が挙げられる。シクロアルキル基としては、たとえばシクロプロピル基、シクロブチル基、シクロペンチル基、シクロヘキシル基、ノルボルニル基およびアダマンチル基が挙げられる。アルケニル基としては、たとえばビニル基、プロペニル基およびシクロヘキセニル基などが挙げられる。アリール基としては、たとえばフェニル基、トリル基、ジメチルフェニル基、トリメチルフェニル基、エチルフェニル基、プロピルフェニル基、ビフェニル基、α−またはβ−ナフチル基、メチルナフチル基、アントラセニル基、フェナントリル基、ベンジルフェニル基、ピレニル基、アセナフチル基、フェナレニル基、アセアントリレニル基、テトラヒドロナフチル基、インダニル基およびビフェニリル基が挙げられる。アリールアルキル基としては、たとえばベンジル基、フェニルエチル基およびフェニルプロピル基が挙げられる。
【００１８】
〈Ｙ〉
式［A1］において、Ｙは、二つの配位子を結合する二価の基であり、具体的には、二価の基であって、炭素数１〜２０の炭化水素基、ならびにハロゲン含有基、ケイ素含有基、ゲルマニウム含有基およびスズ含有基から選ばれる基であり、好ましくは、炭素数１〜２０の二価の炭化水素基、または二価のケイ素含有基である。
【００１９】
二価の炭化水素基としては、アルキレン基、置換アルキレン基およびアルキリデン基が挙げられ、その具体例としては、
メチレン、エチレン、プロピレンおよびブチレンなどのアルキレン基；
イソプロピリデン、ジエチルメチレン、ジプロピルメチレン、ジイソプロピルメチレン、ジブチルメチレン、メチルエチルメチレン、メチルブチルメチレン、メチル−ｔ−ブチルメチレン、ジヘキシルメチレン、ジシクロヘキシルメチレン、メチルシクロヘキシルメチレン、メチルフェニルメチレン、ジフェニルメチレン、ジトリルメチレン、メチルナフチルメチレン、ジナフチルメチレン、１−メチルエチレン、１，２−ジメチルエチレンおよび１−エチル−２−メチルエチレンなどの置換アルキレン基；ならびに
シクロプロピリデン、シクロブチリデン、シクロペンチリデン、シクロヘキシリデン、シクロヘプチリデン、ビシクロ［３．３．１］ノニリデン、ノルボルニリデン、アダマンチリデン、テトラヒドロナフチリデンおよびジヒドロインダニリデンなどのシクロアルキリデン基ならびにエチリデン、プロピリデンおよびブチリデンなどのアルキリデン基
が挙げられる。
【００２０】
二価のケイ素含有基としては、
シリレン；ならびに
メチルシリレン、ジメチルシリレン、ジイソプロピルシリレン、ジブチルシリレン、メチルブチルシリレン、メチル−ｔ−ブチルシリレン、ジシクロヘキシルシリレン、メチルシクロヘキシルシリレン、メチルフェニルシリレン、ジフェニルシリレン、ジトリルシリレン、メチルナフチルシリレン、ジナフチルシリレン、シクロジメチレンシリレン、シクロトリメチレンシリレン、シクロテトラメチレンシリレン、シクロペンタメチレンシリレン、シクロヘキサメチレンシリレンおよびシクロヘプタメチレンシリレンなどのアルキルシリレン基
が挙げられ、特に好ましくは、ジメチルシリレン基およびジブチルシリレン基などのジアルキルシリレン基が挙げられる。
【００２１】
〈Ｍ〉
式［A1］において、Ｍは、第４族遷移金属であり、好ましくはＴｉ、ＺｒまたはＨｆであり、より好ましくはＺｒまたはＨｆであり、特に好ましくはＺｒである。
【００２２】
〈Ｘ〉
式［A1］において、Ｘは、それぞれ独立に、水素原子、ハロゲン原子、炭化水素基、ハロゲン含有炭化水素基、ケイ素含有基、酸素含有基、硫黄含有基、窒素含有基およびリン含有基から選ばれる原子または基であり、好ましくはハロゲン原子または炭化水素基である。ハロゲン原子としては、フッ素、塩素、臭素およびヨウ素が挙げられ、特に好ましくは塩素が挙げられる。
前記遷移金属錯体（１）の具体例としては、特開２０１３−２２４４０８号公報の［００７７］に列挙された化合物が挙げられる。
【００２３】
（遷移金属錯体（２））
遷移金属錯体（２）は、下記一般式［A2］で表される化合物である。
【００２４】
【化２】
2018165309.tif 000003
【００２５】
〈Ｒ1〜Ｒ6、およびＲ11〜Ｒ16〉
式［A2］中、Ｒ1、Ｒ2、Ｒ3、Ｒ4、Ｒ5、Ｒ6、Ｒ11、Ｒ12、Ｒ13、Ｒ14、Ｒ15およびＲ16は、それぞれ独立に、水素原子、炭化水素基、ハロゲン含有基、酸素含有基、窒素含有基、ホウ素含有基、硫黄含有基、リン含有基、ケイ素含有基、ゲルマニウム含有基およびスズ含有基から選ばれ、同一でも互いに異なっていてもよく、また隣接する２個の基が互いに連結して環を形成してもよい。
【００２６】
炭化水素基としては、上述した式［A1］においてＲ1〜Ｒ8として挙げた炭化水素基が挙げられる。
Ｒ1〜Ｒ6、およびＲ11〜Ｒ16は、それぞれ独立に、好ましくは水素原子または炭化水素基であり、より好ましくは水素原子または炭素数１〜２０のアルキル基である。
【００２７】
〈Ｙ〉
式［A2］において、Ｙは、二つの配位子を結合する二価の基であり、具体的には、二価の基であって、炭素数１〜２０の炭化水素基、ならびにハロゲン含有基、ケイ素含有基、ゲルマニウム含有基およびスズ含有基から選ばれる基であり、好ましくは、炭素数１〜２０の二価の炭化水素基、または二価のケイ素含有基である。
これらの基としては、上述した式［A1］においてＹとして挙げた二価の基が挙げられる。
【００２８】
〈Ｍ〉
式［A2］において、Ｍは、第４族遷移金属であり、好ましくはＴｉ、ＺｒまたはＨｆであり、より好ましくはＺｒまたはＨｆであり、特に好ましくはＺｒである。
【００２９】
〈Ｘ〉
式［A2］において、Ｘは、それぞれ独立に、水素原子、ハロゲン原子、炭化水素基、ハロゲン含有炭化水素基、ケイ素含有基、酸素含有基、硫黄含有基、窒素含有基およびリン含有基から選ばれる原子または基であり、好ましくはハロゲン原子または炭化水素基である。ハロゲン原子としては、フッ素、塩素、臭素およびヨウ素が挙げられ、特に好ましくは塩素が挙げられる。
前記遷移金属錯体（２）の具体例としては、特開２０１３−２２４４０８号公報の［００７１］に列挙された化合物が挙げられる。
【００３０】
（遷移金属錯体（３））
遷移金属錯体（３）は、下記一般式［A3］で表される化合物である。
【００３１】
【化３】
2018165309.tif 000004
【００３２】
〈Ｒ1からＲ14〉
式［A3］中、Ｒ1、Ｒ2、Ｒ3、Ｒ4、Ｒ5、Ｒ6、Ｒ7、Ｒ8、Ｒ9、Ｒ10、Ｒ11、Ｒ12、Ｒ13およびＲ14はそれぞれ独立に水素原子、炭化水素基、ヘテロ原子含有炭化水素基またはケイ素含有基であり、Ｒ1からＲ4までの置換基のうち、任意の２つの置換基は互いに結合して環を形成していてもよく、Ｒ5からＲ12までの置換基のうち、任意の２つの置換基は互いに結合して環を形成していてもよく、Ｒ13とＲ14とは互いに結合して環を形成していてもよい。
【００３３】
Ｒ1からＲ14における炭化水素基としては、例えば、直鎖状炭化水素基、分岐状炭化水素基、環状飽和炭化水素基、環状不飽和炭化水素基、飽和炭化水素基が有する１または２以上の水素原子を環状不飽和炭化水素基に置換してなる基が挙げられる。炭化水素基の炭素数は、通常１〜２０、好ましくは１〜１５、より好ましくは１〜１０である。
【００３４】
直鎖状炭化水素基としては、例えば、メチル基、エチル基、ｎ−プロピル基、ｎ−ブチル基、ｎ−ペンチル基、ｎ−ヘキシル基、ｎ−ヘプチル基、ｎ−オクチル基、ｎ−ノニル基、ｎ−デカニル基等の直鎖状アルキル基；アリル基等の直鎖状アルケニル基が挙げられる。
【００３５】
分岐状炭化水素基としては、例えば、イソプロピル基、tert−ブチル基、tert−アミル基、３−メチルペンチル基、１，１−ジエチルプロピル基、１，１−ジメチルブチル基、１−メチル−１−プロピルブチル基、１，１−プロピルブチル基、１，１−ジメチル−２−メチルプロピル基、１−メチル−１−イソプロピル−２−メチルプロピル基等の分岐状アルキル基が挙げられる。
【００３６】
環状飽和炭化水素基としては、例えば、シクロペンチル基、シクロヘキシル基、シクロヘプチル基、シクロオクチル基、メチルシクロヘキシル基等のシクロアルキル基；ノルボルニル基、アダマンチル基、メチルアダマンチル基等の多環式基が挙げられる。
【００３７】
環状不飽和炭化水素基としては、例えば、フェニル基、トリル基、ナフチル基、ビフェニル基、フェナントリル基、アントラセニル基等のアリール基；シクロヘキセニル基等のシクロアルケニル基；５−ビシクロ［２．２．１］ヘプタ−２−エニル基等の多環の不飽和脂環式基が挙げられる。
【００３８】
飽和炭化水素基が有する１または２以上の水素原子を環状不飽和炭化水素基に置換してなる基としては、例えば、ベンジル基、クミル基、１，１−ジフェニルエチル基、トリフェニルメチル基等のアルキル基が有する１または２以上の水素原子をアリール基に置換してなる基が挙げられる。
【００３９】
Ｒ1からＲ14におけるヘテロ原子含有炭化水素基としては、例えば、メトキシ基、エトキシ基等のアルコキシ基、フェノキシ基等のアリールオキシ基、フリル基などの酸素原子含有炭化水素基；Ｎ−メチルアミノ基、Ｎ，Ｎ−ジメチルアミノ基、Ｎ−フェニルアミノ基等のアミノ基、ピリル基などの窒素原子含有炭化水素基；チエニル基などの硫黄原子含有炭化水素基が挙げられる。ヘテロ原子含有炭化水素基の炭素数は、通常１〜２０、好ましくは２〜１８、より好ましくは２〜１５である。ただし、ヘテロ原子含有炭化水素基からはケイ素含有基を除く。
【００４０】
Ｒ1からＲ14におけるケイ素含有基としては、例えば、トリメチルシリル基、トリエチルシリル基、ジメチルフェニルシリル基、ジフェニルメチルシリル基、トリフェニルシリル基等の式−ＳｉＲ3（式中、複数あるＲはそれぞれ独立に炭素数１〜１５のアルキル基またはフェニル基である。）で表される基が挙げられる。
【００４１】
Ｒ1からＲ14までの置換基のうち、任意の２つの置換基、例えば隣接した２つの置換基（例：Ｒ1とＲ2、Ｒ2とＲ3、Ｒ3とＲ4、Ｒ5とＲ6、Ｒ6とＲ7、Ｒ7とＲ8、Ｒ9とＲ10、Ｒ10とＲ11、Ｒ11とＲ12、Ｒ13とＲ14）は互いに結合して環を形成していてもよい。前記環形成は、分子中に２箇所以上存在してもよい。
【００４２】
本明細書において、２つの置換基が互いに結合して形成された環（付加的な環）としては、例えば、脂環、芳香環、ヘテロ環が挙げられる。具体的には、シクロヘキサン環；ベンゼン環；水素化ベンゼン環；シクロペンテン環；フラン環、チオフェン環等のヘテロ環およびこれに対応する水素化ヘテロ環が挙げられ、好ましくはシクロヘキサン環；ベンゼン環および水素化ベンゼン環である。また、このような環構造は、環上にアルキル基等の置換基をさらに有していてもよい。
【００４３】
Ｒ5、Ｒ8、Ｒ9およびＲ12は、好ましくは水素原子である。
Ｒ6、Ｒ7、Ｒ10およびＲ11は、好ましくは水素原子、炭化水素基、酸素原子含有炭化水素基または窒素原子含有炭化水素基であり、より好ましくは炭化水素基である。Ｒ6とＲ7が互いに結合して環を形成し、かつＲ10とＲ11が互いに結合して環を形成していてもよい。以上のようなフルオレニル基部分の構造としては、例えば、下式で表されるものが挙げられる。
【００４４】
【化４】
2018165309.tif 000005
Ｒ13およびＲ14は、好ましくは炭化水素基、ヘテロ原子含有炭化水素基またはケイ素含有基であり、さらに好ましくはアリール基または置換アリール基（ヘテロ原子含有炭化水素基またはケイ素含有基を有するアリール基）である。
【００４５】
〈Ｙ〉
式［A3］において、Ｙは炭素原子、ケイ素原子、ゲルマニウム原子またはスズ原子であり、好ましくは炭素原子である。
【００４６】
〈Ｍ、Ｑ、ｊ〉
式［A3］において、Ｍは、第４族遷移金属であり、好ましくはＴｉ、ＺｒまたはＨｆであり、より好ましくはＺｒまたはＨｆである。
Ｑはハロゲン原子、炭化水素基、アニオン配位子または孤立電子対で配位可能な中性配位子である。ｊが２以上の整数であるとき、Ｑは同一または異なる組み合わせで選ばれる。
【００４７】
Ｑにおけるハロゲン原子としては、例えば、フッ素、塩素、臭素、ヨウ素が挙げられる。
Ｑにおける炭化水素基としては、Ｒ1からＲ14における炭化水素基と同様の基が挙げられ、好ましくは直鎖状アルキル基、分岐状アルキル基等のアルキル基である。
Ｑにおけるアニオン配位子としては、例えば、メトキシ、tert−ブトキシ等のアルコキシ基；フェノキシ等のアリールオキシ基；アセテート、ベンゾエート等のカルボキシレート基；メシレート、トシレート等のスルホネート基；ジメチルアミド、ジイソプロピルアミド、メチルアニリド、ジフェニルアミド等のアミド基が挙げられる。
【００４８】
Ｑにおける孤立電子対で配位可能な中性配位子としては、例えば、トリメチルホスフィン、トリエチルホスフィン、トリフェニルホスフィン、ジフェニルメチルホスフィン等の有機リン化合物；テトラヒドロフラン、ジエチルエーテル、ジオキサン、１，２−ジメトキシエタン等のエーテルが挙げられる。
【００４９】
Ｑは、少なくとも１つがハロゲン原子またはアルキル基であることが好ましい。
ｊは１〜４の整数であり、好ましくは２である。ｊが２以上の整数であるとき、Ｑは同一または異なる組合せで選んでもよい。
【００５０】
前記遷移金属錯体（３）の具体例としては、国際公開第２００４／８７７７５号の第２９〜４３頁に列挙された化合物、国際公開第２００６／２５５４０号の第９〜３７頁に列挙された化合物、国際公開第２０１５／１２２４１４号の［０１１７］に列挙された化合物、国際公開第２０１５／１２２４１５号の［０１４３］に列挙された化合物が挙げられる。
【００５１】
（遷移金属錯体（４））
遷移金属錯体（４）は、下記一般式［A4］で表される化合物である。
【００５２】
【化５】
2018165309.tif 000006
【００５３】
〈Ｒ1からＲ16〉
式［A4］中、Ｒ1、Ｒ2、Ｒ3、Ｒ4、Ｒ5、Ｒ6、Ｒ7、Ｒ8、Ｒ9、Ｒ10、Ｒ11、Ｒ12、Ｒ13、Ｒ14、Ｒ15およびＲ16はそれぞれ独立に水素原子、炭化水素基、ヘテロ原子含有炭化水素基またはケイ素含有基であり、Ｒ1からＲ16までの置換基のうち、任意の２つの置換基は互いに結合して環を形成していてもよい。
【００５４】
Ｒ1からＲ16における炭化水素基、ヘテロ原子含有炭化水素基およびケイ素含有基としては、上述した式［A3］におけるＲ1〜Ｒ14として例示した炭化水素基、ヘテロ原子含有炭化水素基およびケイ素含有基が挙げられる。
【００５５】
Ｒ1からＲ16までの置換基のうち、隣接した２つの置換基（例：Ｒ1とＲ2、Ｒ2とＲ3、Ｒ4とＲ6、Ｒ4とＲ7、Ｒ5とＲ6、Ｒ5とＲ7、Ｒ6とＲ8、Ｒ7とＲ8、Ｒ9とＲ10、Ｒ10とＲ11、Ｒ11とＲ12、Ｒ13とＲ14、Ｒ14とＲ15、Ｒ15とＲ16）が互いに結合して環を形成していてもよく、Ｒ4およびＲ5が互いに結合して環を形成していてもよく、Ｒ6およびＲ7が互いに結合して環を形成していてもよく、Ｒ1およびＲ8が互いに結合して環を形成していてもよく、Ｒ3およびＲ4が互いに結合して環を形成していてもよく、Ｒ3およびＲ5が互いに結合して環を形成していてもよい。前記環形成は、分子中に２箇所以上存在してもよい。
【００５６】
本明細書において、２つの置換基が互いに結合して形成された環（付加的な環）としては、例えば、脂環、芳香環、ヘテロ環が挙げられる。具体的には、シクロヘキサン環；ベンゼン環；水素化ベンゼン環；シクロペンテン環；フラン環、チオフェン環等のヘテロ環およびこれに対応する水素化ヘテロ環が挙げられ、好ましくはシクロヘキサン環；ベンゼン環および水素化ベンゼン環である。また、このような環構造は、環上にアルキル基等の置換基をさらに有していてもよい。
【００５７】
Ｒ1およびＲ3は、水素原子であることが好ましい。
Ｒ2は、炭化水素基、ヘテロ原子含有炭化水素基またはケイ素含有基であることが好ましく、炭化水素基であることがさらに好ましく、炭素数１〜２０の炭化水素基であることがより好ましく、アリール基ではないことがさらに好ましく、直鎖状炭化水素基、分岐状炭化水素基または環状飽和炭化水素基であることがとりわけ好ましく、遊離原子価を有する炭素（シクロペンタジエニル環に結合する炭素）が３級炭素である置換基であることが特に好ましい。
【００５８】
Ｒ2としては、具体的には、メチル基、エチル基、イソプロピル基、tert−ブチル基、tert−ペンチル基、tert−アミル基、１−メチルシクロヘキシル基、１−アダマンチル基が例示でき、より好ましくはtert−ブチル基、tert−ペンチル基、１−メチルシクロヘキシル基、１−アダマンチル基等の遊離原子価を有する炭素が３級炭素である置換基であり、特に好ましくは１−アダマンチル基、tert−ブチル基である。
【００５９】
Ｒ4は、前記遷移金属錯体（４）を下記一般式［A4'］で表した場合に、水素原子であることが好ましい形態の一つである。
【００６０】
【化６】
2018165309.tif 000007
この場合、前記遷移金属錯体（４）は、本発明の趣旨を逸脱しない範囲で、一般式［A4'］で表される遷移金属錯体の全ての鏡像異性体、例えば一般式［A4''］で表される遷移金属錯体を包含する。
【００６１】
【化７】
2018165309.tif 000008
式［A4'］および［A4''］の表記において、ＭＱj部分が紙面手前に、架橋部が紙面奥側に存在するものとする。すなわち、これらの遷移金属錯体では、シクロペンタジエン環のα位（架橋部位が置換した炭素原子を基準とする）に、中心金属側に向いた水素原子（Ｒ4）が存在する。
【００６２】
一方、上述した一般式［A4］においては、ＭＱj部分および架橋部が紙面手前に存在するのか、紙面奥側に存在するかは特定されていない。すなわち一般式［A4］で表される遷移金属化合物（A4）は、特定の構造の遷移金属化合物とその鏡像異性体とを包含している。
【００６３】
Ｒ4、Ｒ5、Ｒ6およびＲ7から選ばれる少なくとも１つは、炭化水素基、ヘテロ原子含有炭化水素基またはケイ素含有基であることが好ましく、Ｒ4、Ｒ5が水素原子または炭化水素基であることがより好ましく、Ｒ5が直鎖状アルキル基、分岐状アルキル基等のアルキル基、シクロアルキル基またはシクロアルケニル基であることがさらに好ましく、炭素数1〜10のアルキル基であることがとりわけ好ましい。また、また、合成上の観点からはＲ4、Ｒ5が共にアルキル基であることも好ましい形態の一つであり、炭素数1〜10のアルキル基が特に好ましい。また同様に合成上の観点からは、Ｒ6およびＲ7は水素原子であることも好ましい。Ｒ5およびＲ7が互いに結合して環を形成していることがより好ましく、当該環がシクロヘキサン環等の６員環であることが特に好ましい。
【００６４】
Ｒ8は、炭化水素基であることが好ましく、メチル基等のアルキル基であることが特に好ましい。
一般式［A4］において、フルオレン環部分は公知のフルオレン誘導体から得られる構造であれば特に制限されない。Ｒ9、Ｒ12、Ｒ13およびＲ16は、好ましくは水素原子である。
【００６５】
Ｒ10、Ｒ11、Ｒ14およびＲ15は、好ましくは水素原子、炭化水素基、酸素原子含有炭化水素基または窒素原子含有炭化水素基であり、より好ましくは炭化水素基であり、さらに好ましくは炭素数１〜２０の炭化水素基であり、たとえば、2,7-ジ-tert-ブチルフルオレニル基、3,6-ジ-tert-ブチルフルオレニル基, 2,7-ジフェニル-3,6-ジ-tert-ブチルフルオレニル基が挙げられ、特に好ましくは2,7-ジ-tert-ブチルフルオレニル基である。
【００６６】
Ｒ10とＲ11が互いに結合して環を形成し、かつＲ14とＲ15が互いに結合して環を形成していてもよい。このような置換フルオレニル基としては、例えば、ベンゾフルオレニル基、ジベンゾフルオレニル基、オクタヒドロジベンゾフルオレニル基、1,1,4,4,7,7,10,10-オクタメチル-2,3,4,7,8,9,10,12-オクタヒドロ-1H-ジベンゾ[b,h]フルオレニル基、1,1,3,3,6,6,8,8-オクタメチル-2,3,6,7,8,10-ヘキサヒドロ-1H-ジシクロペンタ[b,h]フルオレニル基、1',1',3',6',8',8'-ヘキサメチル-1'H,8'H-ジシクロペンタ［b,h］フルオレニル基が挙げられ、特に好ましくは1,1,4,4,7,7,10,10-オクタメチル-2,3,4,7,8,9,10,12-オクタヒドロ-1H-ジベンゾ[b,h]フルオレニル基が挙げられる。
【００６７】
〈Ｍ、Ｑ、ｊ〉
式［A4］において、Ｍは、第４族遷移金属であり、好ましくはＴｉ、ＺｒまたはＨｆであり、より好ましくはＺｒまたはＨｆであり、特に好ましくはＺｒである。
【００６８】
Ｑはハロゲン原子、炭化水素基、アニオン配位子または孤立電子対で配位可能な中性配位子である。
Ｑにおけるハロゲン原子、炭化水素基、アニオン配位子および孤立電子対で配位可能な中性配位子としては、上述した式［A3］におけるハロゲン原子、炭化水素基、アニオン配位子および孤立電子対で配位可能な中性配位子として例示したものが挙げられる。
【００６９】
ｊは１〜４の整数であり、好ましくは２である。ｊが２以上の整数であるとき、Ｑは同一または異なる組合せで選んでもよい。
前記遷移金属錯体（４）の具体例としては、国際公開第２００６／６８３０８号の第１１〜１５頁に列挙された化合物、国際公開第２０１４／５０８１６号の［００７５］−［００８６］に列挙された化合物、特開２００８／０４５００８号の［００７２］−［００８４］に列挙された化合物が挙げられる。
【００７０】
（遷移金属錯体（５））
遷移金属錯体（５）は、特表２０００−５１６２２８号公報に記載された、下記一般式［A5］に相当する金属錯体である。
【００７１】
【化８】
2018165309.tif 000009
（式中、Ｍは、元素の周期律表の３−１３族の１、ランタニド又はアクチニドからの金属であり、それは＋２、＋３又は＋４形式酸化状態にあり、そして５個の置換基、即ちＲA、（ＲB）j−Ｔ（但し、ｊは０、１又は２である）、ＲC、ＲD及びＺ（但し、ＲA、ＲB、ＲC及びＲDはＲ基である）を有する環状の非局在化π−結合リガンド基である１個のシクロペンタジエニル（Ｃｐ）基にπ結合しており、さらに
Ｔは、ｊが１又は２であるとき、Ｃｐ環そしてＲBに共有結合しているヘテロ原子であり、さらにｊが０のとき、ＴはＦ、Ｃｌ、Ｂｒ又はＩであり；ｊが１のとき、ＴはＯ又はＳ、又はＮ又はＰであり、そしてＲBはＴへの二重結合を有し；ｊが２のとき、ＴはＮ又はＰであり、さらに
ＲBは、それぞれの場合独立して、水素であるか、又はヒドロカルビル、ヒドロカルビルシリル、ハロゲン置換ヒドロカルビル、ヒドロカルビルオキシ置換ヒドロカルビル、ヒドロカルビルアミノ置換ヒドロカルビル、ヒドロカルビルシリルヒドロカルビル、ヒドロカルビルアミノ、ジ（ヒドロカルビル）アミノ、ヒドロカルビルオキシである１−８０個の非水素原子を有する基であり、各ＲBは任意にそれぞれの場合独立して１−２０個の非水素原子を有するヒドロカルビルオキシ、ヒドロカルビルシロキシ、ヒドロカルビルシリルアミノ、ジ（ヒドロカルビルシリル）アミノ、ヒドロカルビルアミノ、ジ（ヒドロカルビル）アミノ、ジ（ヒドロカルビル）ホスフィノ、ヒドロカルビルスルフィド、ヒドロカルビル、ハロゲン置換ヒドロカルビル、ヒドロカルビルオキシ置換ヒドロカルビル、ヒドロカルビルアミノ置換ヒドロカルビル、ヒドロカルビルシリル又はヒドロカルビルシリルヒドロカルビル又は１−２０個の非水素原子を有する非干渉基である１個以上の基により置換されていてもよく；そして
ＲA、ＲC及びＲDのそれぞれは、水素であるか、又はヒドロカルビル、ハロゲン置換ヒドロカルビル、ヒドロカルビルオキシ置換ヒドロカルビル、ヒドロカルビルアミノ置換ヒドロカルビル、ヒドロカルビルシリル、ヒドロカルビルシリルヒドロカルビルである１−８０個の非水素原子を有する基であり、ＲA、ＲC及びＲDのそれぞれは、任意にそれぞれの場合独立して１−２０個の非水素原子を有するヒドロカルビルオキシ、ヒドロカルビルシロキシ、ヒドロカルビルシリルアミノ、ジ（ヒドロカルビルシリル）アミノ、ヒドロカルビルアミノ、ジ（ヒドロカルビル）アミノ、ジ（ヒドロカルビル）ホスフィノ、ヒドロカルビルスルフィド、ヒドロカルビル、ハロゲン置換ヒドロカルビル、ヒドロカルビルオキシ置換ヒドロカルビル、ヒドロカルビルアミノ置換ヒドロカルビル、ヒドロカルビルシリル又はヒドロカルビルシリルヒドロカルビルであるか、又は１−２０個の非水素原子を有する非干渉基である１個以上の基により置換されていてもよく；又は任意に、ＲA、ＲB、ＲC及びＲDの２個以上は、互いに共有結合してそれぞれのＲ基について１−８０個の非水素原子を有する１個以上の縮合環又は環系を形成し、１個以上の縮合環又は環系は、置換されていないか、又はそれぞれの場合独立して１−２０個の非水素原子を有するヒドロカルビルオキシ、ヒドロカルビルシロキシ、ヒドロカルビルシリルアミノ、ジ（ヒドロカルビルシリル）アミノ、ヒドロカルビルアミノ、ジ（ヒドロカルビル）アミノ、ジ（ヒドロカルビル）ホスフィノ、ヒドロカルビルスルフィド、ヒドロカルビル、ハロゲン置換ヒドロカルビル、ヒドロカルビルオキシ置換ヒドロカルビル、ヒドロカルビルアミノ置換ヒドロカルビル、ヒドロカルビルシリル又はヒドロカルビルシリルヒドロカルビル、又は１−２０個の非水素原子を有する非干渉基である１個以上の基により置換されており；
Ｚはσ結合を介してＣｐ及びＭの両者に結合している２価の基であり、Ｚは硼素であるか又は元素の周期律表の１４族の一員であり、さらに窒素、燐、硫黄又は酸素からなり；
Ｘは、環状の非局在化π結合リガンド基であるリガンドの群を除く、６０個以内の原子を有するアニオン性又はジアニオン性リガンド基であり；
Ｘ'は、それぞれの場合独立して２０個以内の原子を有する中性のルイス塩基配位結合性化合物であり；
ｐは０、１又は２であり、そしてＸがアニオン性リガンドであるときＭの形式酸化状態より２少なく；Ｘがジアニオン性リガンドであるとき、ｐは１であり；そして
ｑは０、１又は２である。）
前記遷移金属錯体（５）の具体例としては、特表２０００−５１６２２８号公報の３５〜９９頁に列挙された化合物が挙げられる。
【００７２】
（遷移金属錯体（６））
遷移金属錯体（６）は、特表２００２−５２２５５１号公報に記載された、下記一般式［A6］に相当するアンサビス（μ−置換）周期律表４族金属及びアルミニウム化合物である。
【００７３】
【化９】
2018165309.tif 000010
（式中、Ｌ´はπ−結合した基であり、
Ｍは周期律表４族金属であり、
Ｊは窒素又は燐であり、
Ｚは２価の橋かけ結合基であり、
Ｒ´は不活性の１価のリガンドであり、
ｒは１又は２であり、
Ｘはそれぞれの場合独立してμ−橋かけ結合リガンド基を形成できるルイス塩基性リガンド基であり、所望により２個のＸ基は一緒に結合してもよく、そして
Ａ´はそれぞれの場合独立して水素を除いて５０個以内の原子のアルミニウム含有ルイス酸化合物であり、該化合物はμ−橋かけ結合基により金属錯体との付加物を形成し、所望により２個のＡ´基は一緒に結合しそれにより単一の２官能性ルイス酸含有化合物を形成してもよい。）
前記遷移金属錯体（６）の具体例としては、特表２００２−５２２５５１号公報の［００２５］〜［００２７］に列挙された化合物が挙げられる。
【００７４】
（遷移金属錯体（７））
遷移金属錯体（７）は、特表２００３−５０１４３３号公報に記載された、下記一般式［A7-1］、［A7-2］または［A7-3］に相当する金属錯体である。
【００７５】
【化１０】
2018165309.tif 000011
（式中、Ｍは元素周期律表の３〜１３族ランタニド又はアクチニドの１つから選ばれる金属である；
Ｚはホウ素、又は元素周期律表の１４族の１員をもち、且つ窒素、リン、硫黄又は酸素をもつ２価の基である；
Ｘは水素を算入せずに６０以下の原子をもつアニオン性リガンド基であり、所望により２個のＸ基はいっしょになって２価のアニオン性リガンド基を形成している；
Ｘ'はそれぞれの場合独立に２０以下の原子をもつ中性ルイス塩基リガンドである；
ｐは０〜５の数であって、Ｍの形式酸化状態より２少ない；
ｑは０、１又は２である；
Ｅはケイ素又は炭素である；
ＲA はそれぞれの場合独立に水素又はＲB である；
ＲB はＢＲC 2 であるか、又はヒドロカルビル、ヒドロカルビルシリル、ハロゲン置換ヒドロカルビル、ヒドロカルビルオキシ置換ヒドロカルビル、ジ（ヒドロカルビル）アミノ置換ヒドロカルビル、ＢＲC 2 −置換ヒドロカルビル、ヒドロカルビルシリルヒドロカルビル、ジ（ヒドロカルビル）アミノ、ヒドロカルバジイルアミノ、又はヒドロカルビルオキシ基であり、各ＲB は水素を算入せずに１〜１８の原子をもち、そして所望により２個のＲB 基は共有結合して１以上の縮合環を形成していてもよい；
ＲC はそれぞれの場合独立にヒドロカルビル、ハロゲン置換ヒドロカルビル、ヒドロカルビルオキシ置換ヒドロカルビル、ジヒドロカルビルアミノ置換ヒドロカルビル、ヒドロカルバジイルアミノ置換ヒドロカルビル、ヒドロカルビルシリル、ヒドロカルビルシリルヒドロカルビル、又はＲD である；
ＲD はそれぞれの場合独立にジヒドロカルビルアミノ又はヒドロカルビルオキシ基で水素を算入せずに１〜２０の原子をもち、そして所望により単一のホウ素上の２個のＲD 基はいっしょになってホウ素に結合した両原子価をもつヒドロカルバジイルアミノ−、ヒドロカルバジイルオキシ−、ヒドロカルバジイルジアミノ−、又はヒドロカルバジイルオキシ−基を形成している；
但し少なくとも１の場合においてＲA はＢＲC 2 、ＢＲC 2 −置換ヒドロカルビル基、及びそれらが合体した誘導体から選ばれると共に、少なくとも１のＲCはＲD である；
ＲF はそれぞれの場合独立に水素、又はシリル、ヒドロカルビル、ヒドロカルビルオキシ及びそれらの組合せから選ばれる基であって、該ＲF は３０以下の炭素又はケイ素原子をもっている；そして  ｘは１〜８であるか、又は所望により（ＲF 2 Ｅ）x が−Ｔ'Ｚ'−又は−（Ｔ'Ｚ'）2 −であり、ここでＴ'はそれぞれの場合独立にホウ素又はアルミニウムであり、そしてＺ'はそれぞれの場合独立に
【００７６】
【化１１】
2018165309.tif 000012
であり；
Ｒ1 はそれぞれの場合独立に水素、ヒドロカルビル基、トリヒドロカルビルシリル基、又はトリヒドロカルビルシリルヒドロカルビル基であり、該Ｒ1 基は炭素を算入せずに２０以下の原子をもち、そして２個のこれらＲ1 基は所望によりいっしょになって環構造を形成していてもよい；そして
Ｒ5 はＲ1 又はＮ（Ｒ1 ）2 である。）
前記遷移金属錯体（７）の具体例としては、特表２００３−５０１４３３号公報の［００３０］に列挙された化合物が挙げられる。
【００７７】
（遷移金属錯体（８））
遷移金属錯体（８）は、下記一般式［A8］で表される化合物である。
【００７８】
【化１２】
2018165309.tif 000013
【００７９】
〈Ｍ〉
式［A8］中、Ｍは周期表第４、５族の遷移金属原子を示し、好ましくは４族の遷移金属原子である。具体的には、チタン、ジルコニウム、ハフニウム、バナジウム、ニオブ、タンタルなどであり、より好ましくはチタン、ジルコニウム、ハフニウムであり、特に好ましくはチタンまたはジルコニウムである。
式［A8］においてＮとＭとを繋ぐ点線は、一般的にはＮがＭに配位していることを示すが、本発明においては配位していてもしていなくてもよい。
【００８０】
〈ｍ〉
式［A8］において、ｍは１〜４の整数、好ましくは２〜４の整数、さらに好ましくは２を示す。
【００８１】
〈Ｒ1〜Ｒ5〉
式［A8］において、Ｒ1〜Ｒ5は、互いに同一でも異なっていてもよく、水素原子、ハロゲン原子、炭化水素基、ヘテロ環式化合物残基、酸素含有基、窒素含有基、ホウ素含有基、イオウ含有基、リン含有基、ケイ素含有基、ゲルマニウム含有基、またはスズ含有基を示し、これらのうちの２個以上が互いに連結して環を形成していてもよい。
【００８２】
ハロゲン原子としては、フッ素、塩素、臭素、ヨウ素が挙げられる。
炭化水素基としては、上述した式［A3］におけるＲ1〜Ｒ14として例示した炭化水素基が挙げられ、特に、
メチル基、エチル基、ｎ−プロピル基、イソプロピル基、ｎ−ブチル基、イソブチル基、ｓｅｃ−ブチル基、ｔ−ブチル基、ネオペンチル基、ｎ−ヘキシル基などの炭素原子数１〜３０、好ましくは１〜２０の直鎖状または分岐状のアルキル基；
フェニル基、ナフチル基、ビフェニル基、ターフェニル基、フェナントリル基、アントラセニル基などの炭素原子数６〜３０、好ましくは６〜２０のアリール基；
これらのアリール基にハロゲン原子、炭素原子数１〜３０、好ましくは１〜２０のアルキル基もしくはアルコキシ基、炭素原子数６〜３０、好ましくは６〜２０のアリール基もしくはアリーロキシ基などの置換基が１〜５個置換した置換アリール基
が好ましい。
【００８３】
Ｒ1としては、オレフィン重合触媒活性の観点および高分子量のオレフィン系重合体を与えるという観点から、炭素原子数１〜２０の直鎖状または分岐状の炭化水素基、炭素原子数３〜２０の脂環族炭化水素基、または炭素原子数６〜２０の芳香族炭化水素基から選ばれる基が好ましい。
【００８４】
ヘテロ環式化合物残基としては、ピロール、ピリジン、ピリミジン、キノリン、トリアジンなどの含窒素化合物、フラン、ピランなどの含酸素化合物、チオフェンなどの含硫黄化合物などの残基、およびこれらのヘテロ環式化合物残基に炭素原子数が１〜３０、好ましくは１〜２０のアルキル基、アルコキシ基などの置換基がさらに置換した基などが挙げられる。
【００８５】
酸素含有基としては、アルコシキ基、アリーロキシ基、エステル基、エーテル基、アシル基、カルボキシル基、カルボナート基、ヒドロキシ基、ペルオキシ基、カルボン酸無水物基などが挙げられる。
【００８６】
窒素含有基としては、アミノ基、イミノ基、アミド基、イミド基、ヒドラジノ基、ヒドラゾノ基、ニトロ基、ニトロソ基、シアノ基、イソシアノ基、シアン酸エステル基、アミジノ基、ジアゾ基、アミノ基がアンモニウム塩となったものなどが挙げられる。
【００８７】
ホウ素含有基としては、ボランジイル基、ボラントリイル基、ジボラニル基などが挙げられる。
イオウ含有基としては、メルカプト基、チオエステル基、ジチオエステル基、アルキルチオ基、アリールチオ基、チオアシル基、チオエーテル基、チオシアン酸エステル基、イソチアン酸エステル基、スルホンエステル基、スルホンアミド基、チオカルボキシル基、ジチオカルボキシル基、スルホ基、スルホニル基、スルフィニル基、スルフェニル基などが挙げられる。
【００８８】
リン含有基としては、ホスフィド基、ホスホリル基、チオホスホリル基、ホスファト基などが挙げられる。
ケイ素含有基としては、シリル基、シロキシ基、炭化水素置換シリル基、炭化水素置換シロキシ基などが挙げられ、より具体的には、メチルシリル基、ジメチルシリル基、トリメチルシリル基、エチルシリル基、ジエチルシリル基、トリエチルシリル基、ジフェニルメチルシリル基、トリフェニルシリル基、ジメチルフェニルシリル基、ジメチル−ｔ−ブチルシリル基、ジメチル（ペンタフルオロフェニル）シリル基などが挙げられる。炭化水素置換シロキシ基としては、トリメチルシロキシ基などが挙げられる。
ゲルマニウム含有基およびスズ含有基としては、前記ケイ素含有基のケイ素をゲルマニウムまたはスズに置換した基が挙げられる。
【００８９】
〈Ｒ6〉
式［A8］において、Ｒ6は、水素原子、１級または２級炭素のみからなる炭素数１〜４の炭化水素基、炭素数４以上の脂肪族炭化水素基、アリール基置換アルキル基、単環性または二環性の脂環族炭化水素基、芳香族炭化水素基およびハロゲン原子から選ばれる。これらのうち、オレフィン重合触媒活性の観点、高分子量のオレフィン系重合体を与えるという観点および重合時の水素耐性の観点から、炭素原子数４以上の脂肪族炭化水素基、アリール基置換アルキル基、単環性または二環性の脂環族炭化水素基および芳香族炭化水素基から選ばれる基であることが好ましく、より好ましくはｔ−ブチル基などの分岐型炭化水素基；ベンジル基、１−メチル−１−フェニルエチル基（クミル基）、１−メチル−１，１−ジフェニルエチル基、１，１，１−トリフェニルメチル基（トリチル基）などのアリール置換アルキル基；１位に炭化水素基を有するシクロヘキシル基、アダマンチル基、ノルボルニル基、テトラシクロドデシル基などの炭素数６〜１５の脂環族または複式環構造を有する脂環族炭化水素基が挙げられる。
【００９０】
〈ｎ〉
式［A8］において、ｎは、Ｍの価数を満たす数である。
【００９１】
〈Ｘ〉
式［A8］において、Ｘは、水素原子、ハロゲン原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基、またはスズ含有基を示し、ｎが２以上の場合は、Ｘで示される複数の基は互いに同一でも異なっていてもよく、またＸで示される複数の基は互いに結合して環を形成してもよい。
ハロゲン原子および炭化水素基等の各基としては、上記Ｒ1〜Ｒ5の説明で例示したものと同様のものが挙げられる。これらのうち、好ましくはハロゲン原子や炭化水素基である。
【００９２】
（遷移金属錯体（９））
遷移金属錯体（９）は、下記一般式［A9］で表される化合物である。
【００９３】
【化１３】
2018165309.tif 000014
【００９４】
〈Ｍ〉
式［A9］中、Ｍは周期表第４〜１１族の遷移金属原子を示し、具体的にはチタン、ジルコニウム、ハフニウム、バナジウム、ニオブ、タンタル、クロム、マンガン、鉄、コバルト、ニッケル、パラジウムなどであり、好ましくは４〜７、１０族の金属原子であり、具体的にはチタン、ジルコニウム、ハフニウム、バナジウム、クロム、マンガン、ニッケルであり、より好ましくはチタン、ニッケルである。
式［A9］においてＮとＭとを繋ぐ点線は、一般的にはＮがＭに配位していることを示すが、本発明においては配位していてもしていなくてもよい。
【００９５】
〈ｍ〉
式［A9］において、ｍは、１〜４の整数を示し、好ましくは２である。
【００９６】
〈Ｒ1〜Ｒ5〉
式［A9］において、Ｒ1〜Ｒ5は、互いに同一でも異なっていてもよく、水素原子、ハロゲン原子、炭化水素基、ヘテロ環式化合物残基、酸素含有基、窒素含有基、ホウ素含有基、イオウ含有基、リン含有基、ケイ素含有基、ゲルマニウム含有基、またはスズ含有基を示し、これらのうちの２個以上が互いに連結して環を形成していてもよい。
【００９７】
ハロゲン原子としては、フッ素、塩素、臭素、ヨウ素が挙げられる。
炭化水素基、ヘテロ環式化合物残基、酸素含有基、窒素含有基、ホウ素含有基、イオウ含有基、リン含有基、ケイ素含有基、ゲルマニウム含有基、およびスズ含有基としては、上述した式［A8］におけるＲ1〜Ｒ5として例示したものが挙げられる。
【００９８】
Ｒ1の好ましい態様は、芳香性を示す基であり、さらに好ましくは下記一般式［A9-1］で表わされるアリール基または置換基を有していてもよいピロールである。
【００９９】
【化１４】
2018165309.tif 000015
一般式［A9-1］において、Ｒ1A〜Ｒ1Eは互いに同一でも異なっていても、また互いに結合して環を形成していてもよく、水素原子、炭化水素基、ヘテロ環式化合物残基、酸素含有基、窒素含有基、ホウ素含有基、イオウ含有基、リン含有基、ケイ素含有基、ゲルマニウム含有基またはスズ含有基である。炭化水素基、ヘテロ環式化合物残基、酸素含有基、窒素含有基、ホウ素含有基、イオウ含有基、リン含有基、ケイ素含有基、ゲルマニウム含有基、およびスズ含有基としては、上述した式［A9］におけるＲ1〜Ｒ5として例示したものが挙げられる。
【０１００】
〈Ｒ6〉
式［A9］において、Ｒ6は、水素原子、１級または２級炭素のみからなる炭素数１〜４の炭化水素基、炭素数５以上の脂肪族炭化水素基、アリール基置換アルキル基、単環性または二環性の脂環族炭化水素基、芳香族炭化水素基およびハロゲン原子から選ばれる。
【０１０１】
Ｒ6としては、フェニル、ベンジル、ナフチル、アントラニルなどの炭素原子数６〜３０、好ましくは６〜２０のアリール基；
メチル、エチル、イソプロピル、イソブチル、ｓｅｃ−ブチル、ネオペンチルなどの炭素原子数が１〜３０、好ましくは１〜２０の直鎖状または分岐状（２級）のアルキル基；
シクロブチル、シクロペンチル、シクロヘキシル、２−メチルシクロヘキシル、２，６−ジメチルシクロヘキシル、３，５−ジメチルシクロヘキシル、４−ｔｅｒｔ−ブチルシクロヘキシル、シクロへプチル、シクロオクチル、シクロドデシルなどの炭素原子数が３〜３０、好ましくは３〜２０の環状飽和炭化水素基
が好ましく、Ｒ6としては、フェニル、ベンジル、ナフチルなどの芳香族基、およびこれらの水素原子が置換された３，５−ジフルオロフェニル、３，５−ビストリフルオロメチルフェニルなどが特に好ましい。
【０１０２】
〈ｎ〉
式［A9］において、ｎは、Ｍの価数を満たす数であり、具体的には０〜５、好ましくは１〜４、より好ましくは２である。
【０１０３】
〈Ｘ〉
式［A9］において、Ｘは、水素原子、ハロゲン原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基、またはスズ含有基を示し、ｎが２以上の場合は、Ｘで示される複数の基は互いに同一でも異なっていてもよく、またＸで示される複数の基は互いに結合して環を形成してもよい。
【０１０４】
ハロゲン原子および炭化水素基等の各基としては、上記Ｒ1〜Ｒ5の説明で例示したものと同様のものが挙げられる。
前記遷移金属錯体（９）の具体例としては、特開２０１１−２３１２９１号公報の［００７９］〜［００８８］に列挙された化合物が挙げられる。
【０１０５】
前記遷移金属錯体は、上述した遷移金属錯体（１）〜（９）に限られるものではなく、これら以外にも、たとえば特開２００８−１６３１４０号の［０００７］、国際公開第２０１０／５０２５６号の［００３０］〜［００５１］、特開２０１０−１５０２４６号の［００１６］、国際公開第２０１３／１８４５７９号の［０１３３］、特表２０１３−５３４９３４号公報の［０００６］、特表２００９−５３４５１７号公報の［０００１］、特表２００１−５１６７７６号公報の［０００９］〜［００１７］に記載された遷移金属錯体を例示することができる。
【０１０６】
前記有機金属錯体は、好ましくは金属原子にハロゲン原子または炭化水素基が結合した化学構造を含んでいる。これらのハロゲン原子または炭化水素基と、アルキルアルミニウム化合物とが作用し合うことにより、前記有機金属錯体の溶解性が高まるものと推測される。
【０１０７】
＜低極性溶媒＞
前記低極性溶媒は、２０℃における比誘電率が１０以下、好ましくは５以下の溶媒である。
前記低極性溶媒としては、ブタン、ペンタン、ヘキサン、ヘプタン、オクタン、デカン、ドデカンなどの脂肪族炭化水素、シクロペンタン、シクロヘキサン、メチルシクロペンタン、メチルシクロヘキサンなどの脂環族炭化水素、およびトルエン、キシレンなどの芳香族炭化水素などが挙げられる。
これらは１種単独で用いてもよく、２種以上を併用してもよい。
【０１０８】
＜アルキルアルミニウム化合物＞
前記アルキルアルミニウム化合物は下式で表される。
ＡｌＲamＱ(3-m)
（式中、Ｒaはアルキル基またはシクロアルキル基を示し、
ＱはＲbで表される炭化水素基、式ＯＲbで表される基、水素原子またはハロゲン原子を示し、
０＜ｍ≦３である。）
式中、Ｒaはアルキル基またはシクロアルキル基を示し、Ｒaの例としては、
メチル基、エチル基、n-プロピル基、n-ブチル基、n-ヘキシル基、n-オクチル基などのn-アルキル基；
イソプロピル基、イソブチル基、sec-ブチル基、t-ブチル基、2-メチルブチル基、3-メチルヘキシル基、2-エチルヘキシル基などの分岐状アルキル基；
シクロヘキシル基、シクロオクチル基などのシクロアルキル基；
が挙げられる。
【０１０９】
ＱはＲbで表される炭化水素基、式ＯＲbで表される基、水素原子またはハロゲン原子を示す。
Ｒbで表される炭化水素基の例としては、Ｒaとして例示したアルキル基およびシクロアルキル基が挙げられ、さらにフェニル基、（4-メチルフェニル）基などの炭素数１〜１５の炭化水素基が挙げられる。
【０１１０】
ＯＲbで表される基の例としては、メトキシ基、エトキシ基などのアルコキシ基、フェノキシ基などのアリーロキシ基が挙げられる。
ハロゲン原子としては、塩素などが挙げられる。
【０１１１】
ｍは０＜ｍ≦３を満たす数であり、好ましくは１以上、さらに好ましくは２以上、特に好ましくは３である。
アルキルアルミニウム化合物の例としては、
トリメチルアルミニウム、トリエチルアルミニウム、トリ-n-ブチルアルミニウム、トリ-n-ヘキシルアルミニウム、トリ-n-オクチルアルミニウムなどのトリ-n-アルキルアルミニウム、
トリイソプロピルアルミニウム、トリイソブチルアルミニウム、トリsec-ブチルアルミニウム、トリ-t-ブチルアルミニウム、トリ-2-メチルブチルアルミニウム、トリ-3-メチルヘキシルアルミニウム、トリ-2-エチルヘキシルアルミニウムなどのトリ分岐状アルキルアルミニウム、
トリシクロヘキシルアルミニウム、トリシクロオクチルアルミニウムなどのトリシクロアルキルアルミニウム、
ジエチルアルミニウムハイドライド、ジイソプロピルアルミニウムハイドライド、ジイソブチルアルミニウムハイドライドなどのジアルキルアルミニウムハイドライド、
ジイソブチルアルミニウムメトキシド、ジイソブチルアルミニウムエトキシドなどのジアルキルアルミニウムアルコキシド、
ジメチルアルミニウムメトキシド、ジエチルアルミニウムエトキシド、ジブチルアルミニウムブトキシドなどのジアルキルアルミニウムアルコキシド、
エチルアルミニウムセスキエトキシド、ブチルアルミニウムセスキブトキシドなどのアルキルアルミニウムセスキアルコキシド、
一般式Ｒa2.5Ａｌ(ＯＲb)0.5などで表される平均組成を有する部分的にアルコキシ化されたアルキルアルミニウム、
ジエチルアルミニウムフェノキシド、ジエチルアルミニウム(2,6-ジ-t-ブチル-4-メチルフェノキシド)などのジアルキルアルミニウムアリーロキシド、
ジメチルアルミニウムクロリド、ジエチルアルミニウムクロリド、ジブチルアルミニウムクロリド、ジエチルアルミニウムブロミド、ジイソブチルアルミニウムクロリドなどのジアルキルアルミニウムハライド、
エチルアルミニウムセスキクロリド、ブチルアルミニウムセスキクロリド、エチルアルミニウムセスキブロミドなどのアルキルアルミニウムセスキハライド、
エチルアルミニウムジクロリドなどのアルキルアルミニウムジハライドなどの部分的にハロゲン化されたアルキルアルミニウム、
エチルアルミニウムジヒドリド、プロピルアルミニウムジヒドリドなどのアルキルアルミニウムジヒドリドおよびその他の部分的に水素化されたアルキルアルミニウム、
エチルアルミニウムエトキシクロリド、ブチルアルミニウムブトキシクロリド、エチルアルミニウムエトキシブロミドなどの部分的にアルコキシ化およびハロゲン化されたアルキルアルミニウム
などを例示することができる。
【０１１２】
〔接触工程〕
接触工程では、上記の各成分を接触させて有機金属錯体溶液が製造される。上記の各成分を接触させる方法としては、たとえば、
（１）有機金属錯体と、アルキルアルミニウム化合物と、低極性溶媒とを同時に容器に添加してこれらを接触させる方法、
（２）有機金属錯体と低極性溶媒とを接触させて有機金属錯体の懸濁液を調製し、次いで前記懸濁液とアルキルアルミニウム化合物とを接触させる方法、
（３）アルキルアルミニウム化合物と低極性溶媒とを接触させてアルキルアルミニウム化合物の溶液を調製し、次いで前記溶液と有機金属錯体とを接触させる方法
が挙げられる。
【０１１３】
前記（２）の方法においては、アルキルアルミニウム化合物は低極性溶媒を含む溶液として供給されてもよく、この溶液中の低極性溶媒は、前記懸濁液（有機金属錯体の懸濁液）中の低極性溶媒と同じであっても異なっていてもよい。
【０１１４】
前記（３）の方法においては、有機金属錯体は低極性溶媒を含む懸濁液として供給されてもよく、この懸濁液中の低極性溶媒は、前記溶液（アルキルアルミニウム化合物の溶液）中の低極性溶媒と同じであっても異なっていてもよい。
【０１１５】
有機金属錯体の溶解速度を高める観点からは、接触させた各成分は、好ましくは撹拌される。
接触工程において有機金属錯体は、有機金属錯体中の金属原子に換算して、有機金属錯体溶液１Ｌ当たり１．０×１０-4ｍｏｌ以上、好ましくは５．０×１０-4〜１．０ｍｏｌ、さらに好ましくは１．０×１０-3〜１．０×１０-1ｍｏｌとなる量で用いられる。
【０１１６】
接触工程においてアルキルアルミニウム化合物は、アルキルアルミニウム化合物中のアルミニウム原子に換算して、前記有機金属錯体中の金属原子とのモル比（アルミニウム原子／金属原子）で１〜５００、好ましくは５〜２００、さらに好ましくは１０〜１００となる量で用いられる。
【０１１７】
接触工程を行う際の温度は、低極性溶媒の沸点よりも低い温度であり、有機金属錯体を分解させることなく安定に取り扱うという観点からは、通常−２０〜１００℃、好ましくは０〜８０℃である。  この接触工程を含む本発明の製造方法により、低極性溶媒を使用するにもかかわらず、高濃度の有機金属錯体溶液、たとえば有機金属錯体の金属原子に換算して１．０×１０-4ｍｏｌ／Ｌ以上、好ましくは５．０×１０-4〜１．０ｍｏｌ／Ｌ、さらに好ましくは１．０×１０-3〜１．０×１０-1ｍｏｌ／Ｌの有機金属錯体溶液が調製される。
【０１１８】
［オレフィン重合体の製造方法］
本発明のオレフィン重合体の製造方法は、上述した本発明の有機金属錯体溶液の製造方法によって、有機金属錯体としてオレフィン重合用の遷移金属錯体を含む有機金属錯体溶液を調製する溶液調製工程、および前記有機金属錯体溶液を用いてオレフィンを重合する重合工程を含むことを特徴としている。
【０１１９】
重合工程では、前記有機金属錯体溶液をそのまま使用し、この溶液に含まれる遷移金属錯体（以下「遷移金属錯体（Ａ）」ともいう。）の存在下でオレフィンを重合してもよく、あるいは前記有機金属錯体溶液にさらに、
（Ｂ）（B−1）有機金属化合物、（B−2）有機アルミニウムオキシ化合物、および（B−3）遷移金属錯体（Ａ）と反応してイオン対を形成する化合物、から選ばれる少なくとも１種の化合物、
（Ｃ）担体、
（Ｄ）有機化合物成分、または
不活性炭化水素媒体
などを添加した上で、遷移金属錯体（Ａ）の存在下でオレフィンを重合してもよい。
次に、これら化合物（Ｂ）等について説明する。
【０１２０】
（化合物（Ｂ））
《有機金属化合物（Ｂ−１）》
有機金属化合物（Ｂ−１）（以下「成分（Ｂ−１）」ともいう。）の例としては、下記のような周期律表第1、2族および第12、13族の有機金属化合物が用いられる。
【０１２１】
（Ｂ−１ａ）一般式  ＲamＡｌ(ＯＲb)nＨpＸq
（式中、ＲaおよびＲbは、互いに同一でも異なっていてもよく、炭素数１から１５、好ましくは１から４の炭化水素基を示し、Ｘはハロゲン原子を示し、ｍは０＜ｍ≦３、ｎは０≦ｎ＜３、ｐは０≦ｐ＜３、ｑは０≦ｑ＜３の数であり、かつｍ＋ｎ＋ｐ＋ｑ＝３である）で表される有機アルミニウム化合物、
（Ｂ−１ｂ）一般式  Ｍ2ＡｌＲa4
（式中、Ｍ2はＬｉ、ＮａまたはＫを示し、Ｒaは炭素数１から１５、好ましくは１から４の炭化水素基を示す。）
で表される周期律表第1族金属とアルミニウムとの錯アルキル化物（たとえば、ＬｉＡｌ(Ｃ2Ｈ5)4、ＬｉＡｌ(Ｃ7Ｈ15)4）、および
（Ｂ−１ｃ）一般式  ＲaＲbＭ3
（式中、ＲaおよびＲbは、互いに同一でも異なっていてもよく、炭素数１から１５、好ましくは１から４の炭化水素基を示し、Ｍ3はＭｇ、ＺｎまたはＣｄである。）
で表される周期律表第2族または第12族金属のジアルキル化合物
が挙げられる。
【０１２２】
前記有機アルミニウム化合物（Ｂ−１ａ）としては、たとえば前記溶液調製工程（有機金属錯体溶液の製造方法）で使用されるアルキルアルミニウム化合物、特許文献１（国際公開2015/122414号）の［0121］〜［0122］に記載されたものが挙げられる。
【０１２３】
《有機アルミニウムオキシ化合物（Ｂ−２）》
有機アルミニウムオキシ化合物（Ｂ−２）（以下「成分（Ｂ−２）」ともいう。）としては、従来公知のアルミノキサンをそのまま使用することができる。具体的には、下記一般式［B2-1］
【０１２４】
【化１５】
2018165309.tif 000016
および／または下記一般式［B2-2］
【０１２５】
【化１６】
2018165309.tif 000017
（式中、Ｒは炭素数１から１０の炭化水素基、ｎは2以上の整数を示す）
で表わされる化合物、特開平2-78687号公報、特開平2-167305号公報に記載れたベンゼン不溶性の有機アルミニウムオキシ化合物、特開平3-103407号公報に記載されている二種類以上のアルキル基を有するアルミノキサンが挙げられる。
【０１２６】
また、有機アルミニウムオキシ化合物（Ｂ−２）として、下記一般式［B2-3］で表されるような修飾メチルアルミノキサン等も挙げられる。
【０１２７】
【化１７】
2018165309.tif 000018
（式中、Ｒは炭素数１から１０の炭化水素基、ｍおよびｎはそれぞれ独立に２以上の整数を示す。）
【０１２８】
この修飾メチルアルミノキサンはトリメチルアルミニウムとトリメチルアルミニウム以外のアルキルアルミニウムを用いて調製されるものである。このような化合物は一般にMMAOと呼ばれている。このようなMMAOは、米国特許第4960878号明細書および米国特許第5041584号明細書で挙げられている方法で調製することができる。
【０１２９】
さらに、有機アルミニウムオキシ化合物（Ｂ−２）として、下記一般式［B2-4］で表されるボロンを含んだ有機アルミニウムオキシ化合物も挙げることができる。
【０１３０】
【化１８】
2018165309.tif 000019
（式中、Ｒcは炭素数１から１０の炭化水素基を示す。Ｒdは、互いに同一でも異なっていてもよく、水素原子、ハロゲン原子または炭素数１から１０の炭化水素基を示す。）
【０１３１】
有機アルミニウムオキシ化合物（Ｂ−２）としては、市販品のために入手が容易なメチルアルミノキサン、およびトリメチルアルミニウムとトリイソブチルアルミニウムを用いて調製したMMAOが好ましい。このうち、各種溶媒への溶解性および保存安定性が改良されたMMAOが特に好ましい。
【０１３２】
《遷移金属錯体（Ａ）と反応してイオン対を形成する化合物（Ｂ−３）》
遷移金属錯体（Ａ）と反応してイオン対を形成する化合物（Ｂ−３）（以下「イオン性化合物（Ｂ−３）」または「成分（Ｂ−３）」ともいう。）としては、特開平1-501950号公報、特開平1-502036号公報、特開平3-179005号公報、特開平3-179006号公報、特開平3-207703号公報、特開平3-207704号公報、USP5321106号などに記載されたルイス酸、イオン性化合物、ボラン化合物およびカルボラン化合物などを挙げることができる。さらに、ヘテロポリ化合物およびイソポリ化合物も挙げることができる。ただし、前述の（Ｂ−２）有機アルミニウムオキシ化合物は含まない。
【０１３３】
イオン性化合物（Ｂ−３）としては、好ましくは下記一般式［B3-1］で表されるホウ素化合物が挙げられる。
【０１３４】
【化１９】
2018165309.tif 000020
式中、Ｒe+としては、Ｈ+、カルベニウムカチオン、オキソニウムカチオン、アンモニウムカチオン、ホスホニウムカチオン、シクロヘプチルトリエニルカチオン、遷移金属を有するフェロセニウムカチオンなどが挙げられる。ＲfからＲiは、互いに同一でも異なっていてもよく、炭素数１から２０の炭化水素基、ケイ素含有基、窒素含有基、酸素含有基、ハロゲン原子およびハロゲン含有基から選ばれる置換基であり、好ましくは置換アリール基である。
【０１３５】
前記一般式［B3-1］で表されるホウ素化合物の例としては、特許文献１（2015/122414号）の［0133］〜［0144］に記載されたものを挙げることができる。
イオン性化合物（Ｂ−３）は、１種単独で用いてもよく２種以上を混合して用いでもよい。
【０１３６】
（担体（Ｃ））
前記担体（Ｃ）は、無機または有機の化合物であって、顆粒状ないしは微粒子状の固体であり、触媒成分として遷移金属錯体および担体を使用したオレフィン重合において従来使用されているもの、たとえば特許文献１（国際公開2015/122414号）の［0149］〜［0155］に記載されたものを使用することができる。
【０１３７】
（有機化合物成分（Ｄ））
前記オレフィン重合用触媒の構成成分として、必要に応じて有機化合物成分（Ｄ）を用いてもよい。有機化合物成分（Ｄ）は、重合性能および生成ポリマーの物性を向上させる目的で使用される。有機化合物成分（Ｄ）としては、例えば、アルコール類、フェノール性化合物、カルボン酸、リン化合物、アミド、ポリエーテルおよびスルホン酸塩等が挙げられる。
【０１３８】
〔各成分の使用法および添加順序〕
オレフィン重合の際には、各成分の使用法、添加順序は、任意に選ばれるが、以下のような方法が例示される。以下では、遷移金属錯体（Ａ）、化合物（Ｂ）、担体（Ｃ）および有機化合物成分（Ｄ）を、それぞれ「成分（Ａ）〜（Ｄ）」ともいう。なお本発明においては、遷移金属錯体（Ａ）は、通常、前記溶液調製工程で調製された溶液の形態で添加される。
（１）成分（Ａ）を単独で重合器に添加する方法。
（２）成分（Ａ）および成分（Ｂ）を任意の順序で重合器に添加する方法。
（３）成分（Ａ）を成分（Ｃ）に担持した触媒成分と、成分（Ｂ）とを任意の順序で重合器に添加する方法。
（４）成分（Ｂ）を成分（Ｃ）に担持した触媒成分と、成分（Ａ）とを任意の順序で重合器に添加する方法。
（５）成分（Ａ）と成分（Ｂ）とを成分（Ｃ）に担持した触媒成分を重合器に添加する方法。
【０１３９】
上記の各方法においては、任意の順序で有機化合物成分（Ｄ）が添加されてもよい。
成分（Ｂ）が担持されている上記（４）、（５）の各方法においては、必要に応じて担持されていない成分（Ｂ）を、任意の順序で添加してもよい。この場合、成分（Ｂ）は、同一でも異なっていてもよい。また、成分（Ｃ）に成分（Ａ）が担持された固体触媒成分、成分（Ｃ）に成分（Ａ）および成分（Ｂ）が担持された固体触媒成分においては、オレフィンが予備重合されていてもよく、予備重合された固体触媒成分上に、さらに触媒成分が担持されていてもよい。
【０１４０】
〔重合工程〕
重合に供される前記オレフィンの例としては、エチレン、プロピレン、1-ブテン、1-ペンテン、3-メチル-1-ブテン、1-ヘキセン、4-メチル-1-ペンテン、3-メチル-1-ペンテン、1-オクテン、1-デセン、1-ドデセン、1-テトラデセン、1-ヘキサデセン、1-オクタデセン、1-エイコセン、ビニルシクロヘキサンなどの炭素数３から２０の直鎖状または分岐状のα−オレフィンが挙げられる。これらのα−オレフィンは１種単独で、または２種以上組み合わせて用いることができる。
【０１４１】
また、極性基含有モノマー、芳香族ビニル化合物、および環状オレフィンから選択される少なくとも１種のモノマーを反応系に共存させて重合を進めてもよい。したがって、たとえばエチレンおよびプロピレンと共に環状オレフィンである5-エチリデン-2-ノルボルネンを用いてもよい。これらのモノマーの量は、α−オレフィン１００質量部に対して、たとえば２０質量部以下、好ましくは１０質量部以下である。
【０１４２】
極性基含有モノマーとしては、アクリル酸、メタクリル酸、フマル酸、無水マレイン酸などのα，β-不飽和カルボン酸類、およびこれらのナトリウム塩等の金属塩類、アクリル酸メチル、アクリル酸エチル、アクリル酸n-プロピル、メタクリル酸メチル、メタクリル酸エチルなどのα，β-不飽和カルボン酸エステル類、酢酸ビニル、プロピオン酸ビニルなどのビニルエステル類、アクリル酸グリシジル、メタクリル酸グリシジルなどの不飽和グリシジル類などを例示することができる。
【０１４３】
芳香族ビニル化合物としては、スチレン、o-メチルスチレン、m-メチルスチレン、p-メチルスチレン、o,p-ジメチルスチレン、メトキシスチレン、ビニル安息香酸、ビニル安息香酸メチル、ビニルベンジルアセテート、ヒドロキシスチレン、p-クロロスチレン、ジビニルベンゼン、α-メチルスチレン、アリルベンゼンなどを例示することができる。
【０１４４】
環状オレフィンとしては、シクロペンテン、シクロヘプテン、ノルボルネン、5-メチル-2-ノルボルネン、5-エチリデン-2-ノルボルネン、テトラシクロドデセンなどの炭素数３から３０、好ましくは３から２０の環状オレフィン類を例示することができる。
【０１４５】
重合は、溶液重合、懸濁重合等の液相重合法または気相重合法のいずれにおいても実施できる。液相重合法において用いられる不活性炭化水素媒体の例としては、上述した保存工程（本発明の保存方法）で使用される溶媒の具体例として挙げたものが挙げられる。
【０１４６】
この不活性炭化水素媒体としては、溶液調製工程で使用された溶媒をそのまま使用してもよく、新たな不活性炭化水素媒体を追加してもよい。追加される不活性炭化水素媒体は、溶液調製工程で使用された溶媒と同一であってもよく、異なっていてもよい
重合工程においてオレフィン重合用触媒を構成しうる各成分の使用量は以下のとおりである。また、前記オレフィン重合用触媒において、各成分の含有量を以下のとおりに設定することができる。
【０１４７】
成分（Ａ）は、反応容積１リットル当り、通常１０-10〜１０-2モル、好ましくは１０-8〜１０-3モルとなるような量で用いられる。
成分（B−1）は、成分（B−1）と成分（Ａ）中の全遷移金属原子（Ｍ）とのモル比〔（B−1）/Ｍ〕が通常１〜５０，０００、好ましくは１０〜２０，０００、特に好ましくは５０〜１０，０００となるような量で用いることができる。
【０１４８】
成分（B−2）は、成分（B−2）中のアルミニウム原子と成分（Ａ）中の全遷移金属原子（Ｍ）とのモル比〔Ａｌ/Ｍ〕が通常１０〜５，０００、好ましくは２０〜２，０００となるような量で用いることができる。
【０１４９】
成分（B−3）は、成分（B−3）と成分（Ａ）中の全遷移金属原子（Ｍ）とのモル比〔（B−3）/Ｍ〕が通常１〜１０００、好ましくは１〜２００となるような量で用いることができる。
【０１５０】
成分（Ｃ）を用いる場合は、成分（Ａ）と成分（Ｃ）との重量比〔（Ａ）/（Ｃ）〕が好ましくは０．０００１〜１、より好ましくは０．０００５〜０．５、さらに好ましくは０．００１〜０．１となるような量で用いることができる。
【０１５１】
重合工程におけるオレフィンの重合温度は、通常−５０〜＋２００℃、好ましくは０〜１８０℃であり；重合圧力は、通常常圧〜１０ＭＰａゲージ圧、好ましくは常圧〜５ＭＰａゲージ圧である。重合反応は、回分式、半連続式、連続式のいずれの方法においても行うことができる。さらに重合を反応条件の異なる二段以上に分けて行うこともできる。得られるオレフィン重合体の分子量は、重合系に水素等を存在させるか、重合温度を変化させるか、または成分（Ｂ）の使用量により調節することができる。
【実施例】
【０１５２】
以下、実施例に基づいて本発明をさらに具体的に説明するが、本発明はこれら実施例に限定されるものではない。
［合成例１］
[ビス(4-メトキシフェニル)メチレン(η5-シクロペンタジエニル)(η5-2,3,6,7-テトラメチル-フルオレニル)]ハフニウムジクロリドを、国際公開第２０１５／１２２４１４号の合成例１１に従い合成した。
【０１５３】
［合成例２］
合成例１に従い合成した[ビス(4-メトキシフェニル)メチレン(η5-シクロペンタジエニル)(η5-2,3,6,7-テトラメチル-フルオレニル)]ハフニウムジクロリドに、特開平７−５３６１８の実施例８６に従いメチルリチウムを反応させ、[ビス(4-メトキシフェニル)メチレン(η5-シクロペンタジエニル)(η5-2,3,6,7-テトラメチル-フルオレニル)]ハフニウムジメチルを合成した。
【０１５４】
〔[ビス(4-メトキシフェニル)メチレン(η5-シクロペンタジエニル)(η5-2,3,6,7-テトラメチル-フルオレニル)]ハフニウムジクロリドのｎ−ヘキサン溶液の製造〕
［実施例１］
充分に窒素置換した内容積２５ｍｌのガラス製２口フラスコに、合成例１で製造された[ビス(4-メトキシフェニル)メチレン(η5-シクロペンタジエニル)(η5-2,3,6,7-テトラメチル-フルオレニル)]ハフニウムジクロリド（以下「遷移金属錯体ａ」ともいう。）７．０ｍｇ及び活性アルミナにより不純物を除去したｎ−ヘキサン３．６８ｍｌを２５℃で装入し、次いで撹拌を開始して２℃まで冷却した。内容物が均一な懸濁液となったのを確認したのち、２℃に維持された１mmol/mlのトリイソブチルアルミニウムのｎ−ヘキサン溶液０．９２ｍｌを挿入した。トリイソブチルアルミニウム挿入後から徐々に懸濁液中の固体成分が溶解し、２℃に維持したまま撹拌を１０分継続すると、[ビス(4-メトキシフェニル)メチレン(η5-シクロペンタジエニル)(η5-2,3,6,7-テトラメチル-フルオレニル)]ハフニウムジクロリド（遷移金属錯体a）の濃度がハフニウム原子量換算で２mmol/lの黄色の均一な溶液が得られた。
【０１５５】
［実施例２］
充分に窒素置換した内容積２５ｍｌのガラス製２口フラスコに、合成例１で製造された遷移金属錯体ａ（１５．９ｍｇ）及び活性アルミナにより不純物を除去したｎ−ヘキサン２．０９ｍｌを２５℃で装入し、次いで撹拌を開始して２℃まで冷却した。内容物が均一な懸濁液となったのを確認したのち、２℃に維持された１mmol/mlのトリイソブチルアルミニウムのｎ−ヘキサン溶液２．０９ｍｌを挿入した。トリイソブチルアルミニウム挿入後から徐々に懸濁液中の固体成分が溶解し、２℃に維持したまま撹拌を１０分継続すると、遷移金属錯体ａの濃度がハフニウム原子量換算で５mmol/lの黄色の均一な溶液が得られた。
【０１５６】
［実施例３］
充分に窒素置換した内容積２５ｍｌのガラス製２口フラスコに、合成例１で製造された遷移金属錯体ａ（２４．４ｍｇ）及び活性アルミナにより不純物を除去したｎ−ヘキサン０．８０ｍｌを２５℃で装入し、次いで撹拌を開始して２℃まで冷却した。内容物が均一な懸濁液となったのを確認したのち、２℃に維持された１mmol/mlのトリイソブチルアルミニウムのｎ−ヘキサン溶液３．２１ｍｌを挿入した。トリイソブチルアルミニウム挿入後から徐々に懸濁液中の固体成分が溶解し、２℃に維持したまま撹拌を６０分継続すると、遷移金属錯体ａの濃度がハフニウム原子量換算で８mmol/lの黄色の均一な溶液が得られた。
【０１５７】
［実施例４］
充分に窒素置換した内容積２５ｍｌのガラス製２口フラスコに、合成例１で製造された遷移金属錯体ａ（１４．０ｍｇ）及び活性アルミナにより不純物を除去したｎ−ヘキサン２．７６ｍｌを２５℃で装入し、次いで撹拌を開始して２℃まで冷却した。内容物が均一な懸濁液となったのを確認したのち、２℃に維持された１mmol/mlのトリイソブチルアルミニウムのｎ−ヘキサン溶液０．９２ｍｌを挿入した。トリイソブチルアルミニウム挿入後から徐々に懸濁液中の固体成分が溶解し、２℃に維持したまま撹拌を１０分継続すると、遷移金属錯体ａの濃度がハフニウム原子量換算で５mmol/lの黄色の均一な溶液が得られた。
【０１５８】
［実施例５］
充分に窒素置換した内容積２５ｍｌのガラス製２口フラスコに、合成例１で製造された遷移金属錯体ａ（１３．７ｍｇ）及び活性アルミナにより不純物を除去したｎ−ヘキサン３．２４ｍｌを２５℃で装入し、次いで撹拌を開始して２℃まで冷却した。内容物が均一な懸濁液となったのを確認したのち、２℃に維持された１mmol/mlのトリイソブチルアルミニウムのｎ−ヘキサン溶液０．３６ｍｌを挿入した。トリイソブチルアルミニウム挿入後から徐々に懸濁液中の固体成分が溶解し、２℃に維持したまま撹拌を１０分継続すると、遷移金属錯体ａの濃度がハフニウム原子量換算で５mmol/lの黄色の均一な溶液が得られた。
【０１５９】
［実施例６］
充分に窒素置換した内容積２５ｍｌのガラス製２口フラスコに、合成例１で製造された遷移金属錯体ａ（５．３ｍｇ）及び活性アルミナにより不純物を除去したｎ−ヘキサン６．９０ｍｌを２５℃で装入し、次いで撹拌を開始した。内容物が均一な懸濁液となったのを確認したのち、２５℃に維持された１mmol/mlのトリイソブチルアルミニウムのｎ−ヘキサン溶液０．０７ｍｌを挿入した。トリイソブチルアルミニウム挿入後から徐々に懸濁液中の固体成分が溶解し、２５℃に維持したまま撹拌を１０分継続すると、遷移金属錯体ａの濃度がハフニウム原子量換算で１mmol/lの黄色の均一な溶液が得られた。
【０１６０】
［比較例１］
充分に窒素置換した内容積２５ｍｌのガラス製２口フラスコに、合成例１で製造された遷移金属錯体ａ（７．０ｍｇ）及び活性アルミナにより不純物を除去したｎ−ヘキサン９．２１ｍｌを２５℃で装入し、次いで撹拌を開始した。その後２５℃に維持したまま撹拌を６０分継続しても内容物は黄色の懸濁液のままであり、固体成分は完全に溶解しなかった。
【０１６１】
〔[ビス(4-メトキシフェニル)メチレン(η5-シクロペンタジエニル)(η5-2,3,6,7-テトラメチル-フルオレニル)]ハフニウムジメチルのｎ−ヘキサン溶液の製造〕
［実施例７］
充分に窒素置換した内容積２５ｍｌのガラス製２口フラスコに、合成例２で製造された[ビス(4-メトキシフェニル)メチレン(η5-シクロペンタジエニル)(η5-2,3,6,7-テトラメチル-フルオレニル)]ハフニウムジメチル（以下「遷移金属錯体ｂ」ともいう。）１５．９ｍｇ及び活性アルミナにより不純物を除去したｎ−ヘキサン２．２１ｍｌを２５℃で装入し、次いで撹拌を開始して２℃まで冷却した。内容物が均一な懸濁液となったのを確認したのち、２℃に維持された１mmol/mlのトリイソブチルアルミニウムのｎ−ヘキサン溶液２．２１ｍｌを挿入した。トリイソブチルアルミニウム挿入後から徐々に懸濁液中の固体成分が溶解し、２℃に維持したまま撹拌を１０分継続すると、[ビス(4-メトキシフェニル)メチレン(η5-シクロペンタジエニル)(η5-2,3,6,7-テトラメチル-フルオレニル)]ハフニウムジメチル（遷移金属錯体ｂ）の濃度がハフニウム原子量換算で５mmol/lの黄色の均一な溶液が得られた。
【０１６２】
［実施例８］
充分に窒素置換した内容積２５ｍｌのガラス製２口フラスコに、合成例２で製造された遷移金属錯体ｂ（１５．１ｍｇ）及び活性アルミナにより不純物を除去したｎ−ヘキサン３．７８ｍｌを２５℃で装入し、次いで撹拌を開始して２℃まで冷却した。内容物が均一な懸濁液となったのを確認したのち、２℃に維持された１mmol/mlのトリイソブチルアルミニウムのｎ−ヘキサン溶液０．４２ｍｌを挿入した。トリイソブチルアルミニウム挿入後から徐々に懸濁液中の固体成分が溶解し、２℃に維持したまま撹拌を１０分継続すると、遷移金属錯体ｂの濃度がハフニウム原子量換算で５mmol/lの黄色の均一な溶液が得られた。
【０１６３】
［比較例２］
充分に窒素置換した内容積２５ｍｌのガラス製２口フラスコに、合成例２で製造された遷移金属錯体ｂ（６．１ｍｇ）及び活性アルミナにより不純物を除去したｎ−ヘキサン８．４８ｍｌを２５℃で装入し、次いで撹拌を開始した。その後２５℃に維持したまま撹拌を６０分継続しても内容物は黄色の懸濁液のままであり、固体成分は完全に溶解しなかった。
【０１６４】
【表１】
2018165309.tif 000021
【０１６５】
〔触媒活性の評価〕
〔エチレン／プロピレン／ＥＮＢ共重合体の製造〕
［実施例９］
充分に窒素置換した内容積２Ｌのステンレス製オートクレーブにヘキサン１０３０ｍｌ、エチリデンノルボルネン（ＥＮＢ）１２ｍｌを装入し、系内の温度を９２℃に昇温した後、プロピレンを分圧で０．４５ＭＰａ分装入し、エチレンを供給することにより全圧を１．６ＭＰａ−Ｇとした。次に、ここへトリイソブチルアルミニウム０．３０ｍｍｏｌ、実施例１で得られたトリイソブチルアルミニウムと接触させた遷移金属錯体Ａの均一溶液０．０７５ｍｌ（この溶液は、遷移金属錯体aを０．０００１５ｍｍｏｌ含む。）およびトリフェニルカルベニウムテトラキス（ペンタフルオロフェニル）ボレート０．００１５ｍｍｏｌを窒素で圧入し、攪拌回転数を２５０ｒｐｍにすることにより重合を開始した。その後、エチレンのみを連続的に供給することにより全圧を１．６ＭＰａ−Ｇに保ち、９５℃で１５分間重合を行った。少量のエタノールを系内に添加することにより重合を停止した後、未反応のエチレンをパージした。得られたポリマー溶液を、大過剰のメタノール／アセトン混合溶液中に投入することにより、ポリマーを析出させた。ポリマーをろ過により回収し、１２０℃の減圧下で一晩乾燥した。
その結果、エチレン／プロピレン／ＥＮＢ共重合体９．８４ｇが得られた。遷移金属錯体a中のハフニウム原子１ｍｍｏｌ当たりのマイレージは６５．６ｋｇであった。